도 3 a 및 3 b 는 , 첫 번 째 50 회 의 충전 / 방전 사이클 에서 , 종래 기술 에 따라 제조 된 전극 과 , 본 발명 에 따라 제조 된 , 가소 화제 ( 한 경우 에서 는 글리세 릴 트리아세테이트 이 고 다른 경우 에서 는 트리 에틸 시트 레이트 ) 가 있 는 2 개 의 전극 의 방전 용량 ( discharge capacity ) 및 사이클 라이징 ( cyclizing ) 동안 전극 의 충전 및 방전 효율 을 비교 한 도면 이 다 . 각각 의 경우 에서 , 상기 전극 들 을 결합제 로서 8 중량 % 의 소듐 카르복시메틸 셀룰로스 , 10 중량 % 의 전도성 첨가제 ( 전도성 카본 블랙 과 탄소 나노 섬유 의 혼합물 ) 및 전기 화학 적 활성 재료 로서 62 % 의 흑연 과 20 중량 % 의 실리콘 ( 평균 입자 크기 30 - 50 nm ) 을 포함 하 는 페이스트 로 제조 하 였 다 . 상기 페이스트 에서 건조 전극 재료 에 대한 물 의 비율 은 약 4 : 1 이 었 다 . 본 발명 에 따른 전극 들 을 제조 하 기 위하 여 , 가소 화제 로서 , 0 . 1 g 의 트리 에틸 시트 레이트 또는 0 . 1 g 의 글리세 릴 트리아세테이트 ( 각각 의 경우 에서 , 전극 재료 의 건조 질량 을 기초 로 하 여 10 %) 를 상기 페이스트 들 에 첨가 하 였 다 . 모든 전극 들 에 대해서 그 외 의 제조 변수 들 은 동일 하 였 다 . 상기 비교 도면 은 충전 / 방전 용량 에 관해서 전극 들 의 전기 화학 적 성질 들 이 가소 화제 첨가 에 의해 부정 적 으로 영향 을 끼치 지 않 는다는 사실 을 보여준다 .